СИСТЕМА ИЗОЛЯЦИИ С УЛУЧШЕННОЙ СТОЙКОСТЬЮ К ЧАСТИЧНОМУ РАЗРЯДУ, СПОСОБ ДЛЯ ЕЕ ИЗГОТОВЛЕНИЯ

1. Способ изготовления системы изоляции с улучшенной стойкостью к частичному разряду, включающий в себя следующие этапы:
- обеспечение изоляционной ленты, содержащей слюдяную бумагу и несущий материал, которые соединены друг с другом с помощью клея,
- обмотка электрического проводника изоляционной лентой и
- пропитка намотанной вокруг проводника изоляционной ленты синтетической смолой, которая содержит наполнитель в виде наночастиц,
отличающийся тем, что
наполнитель в виде наночастиц присутствует в бимодальной форме как сочетание двух фракций.
2. Система изоляции с улучшенной стойкостью к частичному разряду, которая имеет намотанную вокруг электрического проводника изоляционную ленту, содержащую соединенную с несущим материалом слюдяную ленту, причем изоляционная лента пропитана синтетической смолой, отличающаяся тем, что пропитанная изоляционная лента пронизана наполнителем в виде наночастиц, который присутствует как бимодальный, в форме двух фракций наполнителя в виде наночастиц.
3. Система изоляции по п. 2, отличающаяся тем, что обе фракции наполнителя в виде наночастиц различаются по их среднему размеру частиц.
4. Система изоляции по п. 2, отличающаяся тем, что первая фракция имеет средний размер частиц от 10 до 50 нм.
5. Система изоляции по п. 2, отличающаяся тем, что вторая фракция является более мелкой, чем первая.
6. Система изоляции по п. 2, отличающаяся тем, что более мелкая фракция имеет средний размер частиц от 1 до 7 нм.
7. Система изоляции по п. 2, отличающаяся тем, что более мелкая фракция наполнителя в виде наночастиц присутствует в меньшем количестве, чем фракция с более крупными частицами.
8. Система изоляции по п. 2, отличающаяся тем, что смоляная основа системы синтетической смолы выбрана из группы смол на эпоксидной основе и/или полиуретанов.
9. Система изоляции по п. 2, отличающаяся тем, что в качестве усилителя адгезии используется кремнийорганическое соединение.
10 Система изоляции по п. 2, отличающаяся тем, что материал по меньшей мере одной фракции наполнителя в виде наночастиц выбран из группы оксидов металла, нитридов металла, сульфидов металла и/или карбидов металла.
11. Система изоляции по п. 2, отличающаяся тем, что наполнитель в виде наночастиц имеет средний диаметр частиц от 0,5 до 80 нм.
12. Система изоляции по п. 2, причем наполнитель в виде наночастиц присутствует в синтетической смоле в концентрации между 3 и 80 мас.%.
13. Система изоляции по п. 9, причем усилитель адгезии присутствует в синтетической смоле в концентрации от 0,1 до 45 мас.%.